"イ電子供与性呈色性有機化合物として下記一般式1で示されるフルオラン誘導体、ロ電子受容性化合物、ハ前記イ、ロ成分による電子授受反応を特定温度域において可逆的に生起させる反応媒体からなる可逆熱変色性組成物を内包したマイクロカプセル顔料と、ビヒクルとからなる可逆熱変色性塗料又はインキ組成物。式中、R1は水素原子又は炭素数1~8のアルキル基、R2は炭素数1~8のアルキル基、フェニル基、シクロヘキシル基、テトラヒドロフルフリル基、炭素数1~8のアルキル基又は炭素数1~8のアルコキシ基で置換されたフェニル基のいずれかを示す、或いは、R1とR2はそれらが結合している窒素原子と共にピロリジノ環、ピペリジノ環、モルホリノ環を形成してもよいニ成分として、紫外線吸収剤、酸化防止剤、一重項酸素消光剤、スーパーオキシドアニオン消光剤、オゾン消光剤、赤外線吸収剤から選ばれる一種又は二種以上の光安定剤を添加してなる請求項1記載の可逆熱変色性塗料又はインキ組成物。前記した従来の可逆熱変色性組成物は、イ成分として用いられる電子供与性呈色性有機化合物の構造によって発色状態における色調が決定される。そのうち、黒色乃至緑色の色調を呈することのできる電子供与性呈色性有機化合物としては、2及び6位に置換アミノ基を有するフルオラン誘導体が汎用されている。前記した従来のフルオラン誘導体を用いた可逆熱変色性組成物は、発色状態においては十分な黒色乃至緑色の色調を呈するものの、消色状態で光に曝されると褐変着色を生じ易く、繰り返しの可逆熱変色機能を損なうものであった。特に、前記可逆熱変色性組成物を用いて白色乃至淡色の支持体上に可逆熱変色層を設ける場合、前述の消色状態における褐変着色によって変色後の様相が視認されるため、色変化の意外性に乏しく、商品性を損なうことになる。本発明は前記した従来の可逆熱変色性組成物では成し得なかった、光に曝されることにより発生する褐変着色を防ぎ、発色時には良好な黒色乃至緑色の色調を示し、消色時には残色が少なく、発色時の色濃度の維持と共に、消色時の褐変着色劣化も防止した可逆熱変色性組成物を用いた可逆熱変色性塗料又はインキ組成物を提供しようとするものである。前記した如く、光に曝されることにより生じる褐変着色を防ぎ、発色時には黒色乃至緑色の色調を示し、消色時に残色が少ない可逆熱変色性組成物を検討した結果、電子授受反応による発色系において、イ電子供与性呈色性有機化合物として一般式1で示されるトリフルオロメチル基を有する特定のフルオラン誘導体を適用し、これらの顕色剤として機能するロ電子受容性化合物と、ハ前者の発消色を特定温度域で生起させる反応媒体を相溶させた系が前記要件を満たすことを見出し、本発明を完成させた。即ち、本発明は、イ電子供与性呈色性有機化合物として下記一般式1で示されるフルオラン誘導体、ロ電子受容性化合物、ハ前記イ、ロ成分による電子授受反応を特定温度域において可逆的に生起させる反応媒体からなる可逆熱変色性組成物を内包したマイクロカプセル顔料と、ビヒクルとからなる可逆熱変色性塗料又はインキ組成物を要件とする。式中、R1は水素原子又は炭素数1~8のアルキル基、R2は炭素数1~8のアルキル基、フェニル基、シクロヘキシル基、テトラヒドロフルフリル基、炭素数1~8のアルキル基又は炭素数1~8のアルコキシ基で置換されたフェニル基のいずれかを示す、或いは、R1とR2はそれらが結合している窒素原子と共にピロリジノ環、ピペリジノ環、モルホリノ環を形成してもよい更には、ニ成分として、紫外線吸収剤、酸化防止剤、一重項酸素消光剤、スーパーオキシドアニオン消光剤、オゾン消光剤、赤外線吸収剤から選ばれる一種又は二種以上の光安定剤を添加してなることを要件とする。本発明は、トリフルオロメチル基を有する特定のフルオラン誘導体を電子供与性呈色性有機化合物として用いることにより、従来の可逆熱変色性組成物では防止することが難しかった、光に曝されることにより起こる消色時の褐変着色劣化を防止することができ、発色時には黒色乃至緑色の色調を呈し、消色時に残色が少ない可逆変色性組成物を内包したマイクロカプセル顔料と、ビヒクルとからなる可逆熱変色性塗料又はインキ組成物を得ることができる。又、光安定剤を添加することによって、光に曝されることにより起こる消色時の褐変着色劣化を更に防止することができ、光照射時の発色濃度の維持、及び消色時の褐変着色劣化防止を永続させることができる。以下に各イ、ロ、ハ成分について具体的に説明する。前記一般式1で示されるイフルオラン誘導体を具体的に例示すると、2-3-トリフルオロメチルフェニルアミノ-6-ジメチルアミノフルオラン、2-3-トリフルオロメチルフェニルアミノ-6-ジエチルアミノフルオラン、2-3-トリフルオロメチルフェニルアミノ-6-ジ-n-プロピルアミノフルオラン、2-3-トリフルオロメチルフェニルアミノ-6-ジ-n-ブチルアミノフルオラン、2-3-トリフルオロメチルフェニルアミノ-6-ジ-n-アミルアミノフルオラン、2-3-トリフルオロメチルフェニルアミノ-6-ジ-n-ヘキシルアミノフルオラン、2-3-トリフルオロメチルフェニルアミノ-6-ジ-n-ヘプチルアミノフルオラン、2-3-トリフルオロメチルフェニルアミノ-6-ジ-n-オクチルアミノフルオラン、2-3-トリフルオロメチルフェニルアミノ-6-N-メチル-N-n-ブチルアミノフルオラン、2-3-トリフルオロメチルフェニルアミノ-6-N-メチル-N-n-ヘキシルアミノフルオラン、2-3-トリフルオロメチルフェニルアミノ-6-N-エチル-N-n-ブチルアミノフルオラン、2-3-トリフルオロメチルフェニルアミノ-6-N-エチル-N-i-ブチルアミノフルオラン、2-3-トリフルオロメチルフェニルアミノ-6-N-エチル-N-n-アミルアミノフルオラン、2-3-トリフルオロメチルフェニルアミノ-6-N-エチル-N-i-アミルアミノフルオラン、2-3-トリフルオロメチルフェニルアミノ-6-N-エチル-N-n-ヘキシルアミノフルオラン、2-3-トリフルオロメチルフェニルアミノ-6-N-エチル-N-n-オクチルアミノフルオラン、2-3-トリフルオロメチルフェニルアミノ-6-N-メチル-N-4-メチルフェニルアミノフルオラン、2-3-トリフルオロメチルフェニルアミノ-6-N-エチル-N-4-メチルフェニルアミノフルオラン、2-3-トリフルオロメチルフェニルアミノ-6-N-n-ブチル-N-4-メチルフェニルアミノフルオラン、2-3-トリフルオロメチルフェニルアミノ-6-N-n-ヘキシル-N-4-メチルフェニルアミノフルオラン、2-3-トリフルオロメチルフェニルアミノ-6-N-メチル-N-4-n-プロピルフェニルアミノフルオラン、2-3-トリフルオロメチルフェニルアミノ-6-N-メチル-N-4-n-ヘキシルフェニルアミノフルオラン、2-3-トリフルオロメチルフェニルアミノ-6-N-メチル-N-4-メトキシフェニルアミノフルオラン、2-3-トリフルオロメチルフェニルアミノ-6-N-エチル-N-4-メトキシフェニルアミノフルオラン、2-3-トリフルオロメチルフェニルアミノ-6-N-n-ブチル-N-4-メトキシフェニルアミノフルオラン、2-3-トリフルオロメチルフェニルアミノ-6-N-n-ヘキシル-N-4-メトキシフェニルアミノフルオラン、2-3-トリフルオロメチルフェニルアミノ-6-N-メチル-N-4-ブトキシフェニルアミノフルオラン、2-3-トリフルオロメチルフェニルアミノ-6-N-メチル-N-4-ヘキシルオキシフェニルアミノフルオラン、2-3-トリフルオロメチルフェニルアミノ-6-N-メチル-N-4-オクチルオキシフェニルアミノフルオラン、2-3-トリフルオロメチルフェニルアミノ-6-シクロヘキシルアミノフルオラン、2-3-トリフルオロメチルフェニルアミノ-6-N-メチル-N-シクロヘキシルアミノフルオラン、2-3-トリフルオロメチルフェニルアミノ-6-ピロリジノフルオラン、2-3-トリフルオロメチルフェニルアミノ-6-ピペリジノフルオラン、2-3-トリフルオロメチルフェニルアミノ-6-モルホリノフルオラン、2-3-トリフルオロメチルフェニルアミノ-6-N-エチル-N-テトラヒドロフルフリルアミノフルオラン、2-3-トリフルオロメチルフェニルアミノ-6-N-n-ブチル-N-テトラヒドロフルフリルアミノフルオラン、2-2-トリフルオロメチルフェニルアミノ-6-ジエチルアミノフルオラン、2-2-トリフルオロメチルフェニルアミノ-6-ジ-n-ブチルアミノフルオラン、2-2-トリフルオロメチルフェニルアミノ-6-N-エチル-N-i-アミルアミノフルオラン、2-2-トリフルオロメチルフェニルアミノ-6-N-エチル-N-4-メトキシフェニルアミノフルオラン、2-2-トリフルオロメチルフェニルアミノ-6-N-エチル-N-4-メチルフェニルアミノフルオラン、2-4-トリフルオロメチルフェニルアミノ-6-ジエチルアミノフルオラン、2-4-トリフルオロメチルフェニルアミノ-6-ジ-n-ブチルアミノフルオラン、2-4-トリフルオロメチルフェニルアミノ-6-N-エチル-N-i-アミルアミノフルオラン、2-4-トリフルオロメチルフェニルアミノ-6-N-エチル-N-4-メトキシフェニルアミノフルオラン、2-4-トリフルオロメチルフェニルアミノ-6-N-メチル-N-シクロヘキシルアミノフルオラン、2-4-トリフルオロメチルフェニルアミノ-6-N-エチル-N-テトラヒドロフルフリルアミノフルオラン等を挙げることができる。前記ロ成分の電子受容性化合物としては、活性プロトンを有する化合物群、偽酸性化合物群酸ではないが、組成物中で酸として作用して成分イを発色させる化合物群、電子空孔を有する化合物群等がある。活性プロトンを有する化合物を例示すると、フェノール性水酸基を有する化合物としては、モノフェノール類からポリフェノール類があり、さらにその置換基としてアルキル基、アリール基、アシル基、アルコキシカルボニル基、カルボキシ基及びそのエステル又はアミド基、ハロゲン基等を有するもの、及びビス型、トリス型フェノール等、フェノール-アルデヒド縮合樹脂等が挙げられる。又、前記フェノール性水酸基を有する化合物の金属塩であってもよい。以下に具体例を挙げる。フェノール、o-クレゾール、ターシャリーブチルカテコール、ノニルフェノール、n-オクチルフェノール、n-ドデシルフェノール、n-ステアリルフェノール、p-クロロフェノール、p-ブロモフェノール、o-フェニルフェノール、4-4-1-メチルエトキシフェニルスルホニルフェノール、4-4-ブチルオキシフェニルスルホニルフェノール、4-4-ペンチルオキシフェニルスルホニルフェノール、4-4-ヘキシルオキシフェニルスルホニルフェノール、4-4-ヘプチルオキシフェニルスルホニルフェノール、4-4-オクチルオキシフェニルスルホニルフェノール、p-ヒドロキシ安息香酸n-ブチル、p-ヒドロキシ安息香酸n-オクチル、レゾルシン、没食子酸ドデシル、2,2-ビス4’-ヒドロキシフェニルプロパン、4,4-ジヒドロキシジフェニルスルホン、1,1-ビス4’-ヒドロキシフェニルエタン、2,2-ビス4’-ヒドロキシ-3-メチルフェニルプロパン、ビス4-ヒドロキシフェニルスルフィド、1-フェニル-1,1-ビス4’-ヒドロキシフェニルエタン、1,1-ビス4’-ヒドロキシフェニル-3-メチルブタン、1,1-ビス4’-ヒドロキシフェニル-2-メチルプロパン、1,1-ビス4’-ヒドロキシフェニルn-ヘキサン、1,1-ビス4’-ヒドロキシフェニルn-ヘプタン、1,1-ビス4’-ヒドロキシフェニルn-オクタン、1,1-ビス4’-ヒドロキシフェニルn-ノナン、1,1-ビス4’-ヒドロキシフェニルn-デカン、1,1-ビス4’-ヒドロキシフェニルn-ドデカン、2,2-ビス4’-ヒドロキシフェニルブタン、2,2-ビス4’-ヒドロキシフェニルエチルプロピオネート、2,2-ビス4’-ヒドロキシフェニル-4-メチルペンタン、2,2-ビス4’-ヒドロキシフェニルヘキサフルオロプロパン、2,2-ビス4’-ヒドロキシフェニルn-ヘプタン、2,2-ビス4’-ヒドロキシフェニルn-ノナン、等がある。前記フェノール性水酸基を有する化合物が最も有効な熱変色特性を発現させることができるが、それらの金属塩や、芳香族カルボン酸及び炭素数2~5の脂肪族カルボン酸及びそれらの金属塩、カルボン酸金属塩、酸性リン酸エステル及びそれらの金属塩、1、2、3-トリアゾール及びその誘導体から選ばれる化合物等であってもよい。更に、フルオロアルコール化合物を用いることもでき、以下に例示する。2-ヒドロキシヘキサフルオロイソプロピルベンゼン、1、3-ビス2-ヒドロキシヘキサフルオロイソプロピルベンゼン、1、4-ビス2-ヒドロキシヘキサフルオロイソプロピルベンゼン、1、3-ビス2-ヒドロキシメチル-ヘキサフルオロイソプロピルベンゼン、1、3-ビス3-ヒドロキシ-1、1-ビストリフルオロメチルプロピルベンゼン、1、4-ビス2-ヒドロキシメチル-ヘキサフルオロイソプロピルベンゼン、1、4-ビス3-ヒドロキシ-1、1-ビストリフルオロメチルプロピルベンゼン、2-ヒドロキシメチル-ヘキサフルオロイソプロピルベンゼン、3-ヒドロキシ-1、1-ビストリフルオロメチルプロピルベンゼン等がある。前記イ、ロ成分による電子授受反応を特定温度域において可逆的に生起させる反応媒体のハ成分について説明する。前記ハ成分としては、アルコール類、エステル類、ケトン類、エーテル類、酸アミド類が挙げられる。前記各化合物を用いてマイクロカプセル化及び二次加工に応用する場合は低分子量のものは高熱処理を施すとカプセル系外に蒸散するので、安定的にカプセル内に保持させるために、炭素数10以上の化合物が好適に用いられる。アルコール類としては、炭素数10以上の脂肪族一価の飽和アルコールが有効であり、具体的にはデシルアルコール、ウンデシルアルコール、ドデシルアルコール、トリデシルアルコール、テトラデシルアルコール、ペンタデシルアルコール、ヘキサデシルアルコール、ヘプタデシルアルコール、オクタデシルアルコール、エイコシルアルコール、ドコシルアルコール等が挙げられる。エステル類としては、炭素数10以上のエステル類が有効であり、脂肪族及び脂環或いは芳香環を有する一価カルボン酸と、脂肪族及び脂環或いは芳香環を有する一価アルコールの任意の組み合わせから得られるエステル類、脂肪族及び脂環或いは芳香環を有する多価カルボン酸と、脂肪族及び脂環或いは芳香環を有する一価アルコールの任意の組み合わせから得られるエステル類、脂肪族及び脂環或いは芳香環を有する一価カルボン酸と、脂肪族及び脂環或いは芳香環を有する多価アルコールの任意の組み合わせから得られるエステル類が挙げられ、具体的にはカプリル酸エチル、カプリル酸オクチル、カプリル酸ステアリル、カプリン酸ミリスチル、カプリン酸ドコシル、ラウリン酸2-エチルヘキシル、ラウリン酸n-デシル、ミリスチン酸3-メチルブチル、ミリスチン酸セチル、パルミチン酸イソプロピル、パルミチン酸ネオペンチル、パルミチン酸ノニル、パルミチン酸シクロヘキシル、ステアリン酸n-ブチル、ステアリン酸2-メチルブチル、ステアリン酸3,5,5-トリメチルヘキシル、ステアリン酸n-ウンデシル、ステアリン酸ペンタデシル、ステアリン酸ステアリル、ステアリン酸シクロヘキシルメチル、ベヘン酸イソプロピル、ベヘン酸ヘキシル、ベヘン酸ラウリル、ベヘン酸ベヘニル、安息香酸セチル、p-tert-ブチル安息香酸ステアリル、フタル酸ジミリスチル、フタル酸ジステアリル、シュウ酸ジミリスチル、シュウ酸ジセチル、マロン酸ジセチル、コハク酸ジラウリル、グルタル酸ジラウリル、アジピン酸ジウンデシル、アゼライン酸ジラウリル、セバシン酸ジ-n-ノニル、1,18-オクタデシルメチレンジカルボン酸ジネオペンチル、エチレングリコールジミリステート、プロピレングリコールジラウレート、プロピレングリコールジステアレート、ヘキシレングリコールジパルミテート、1,5-ペンタンジオールジステアレート、1,2,6-ヘキサントリオールトリミリステート、1,4-シクロヘキサンジオールジデシル、1,4-シクロヘキサンジメタノールジミリステート、キシレングリコールジカプリネート、キシレングリコールジステアレート等が挙げられる。又、飽和脂肪酸と分枝脂肪族アルコールのエステル、不飽和脂肪酸又は分枝もしくは置換基を有する飽和脂肪酸と分岐状であるか又は炭素数16以上の脂肪族アルコールのエステル、酪酸セチル、酪酸ステアリル及び酪酸ベヘニルから選ばれるエステル化合物も有効である。具体的には、酪酸2-エチルヘキシル、ベヘン酸2-エチルヘキシル、ミリスチン酸2-エチルヘキシル、カプリン酸2-エチルヘキシル、ラウリン酸3,5,5-トリメチルヘキシル、パルミチン酸3,5,5-トリメチルヘキシル、ステアリン酸3,5,5-トリメチルヘキシル、カプロン酸2-メチルブチル、カプリル酸2-メチルブチル、カプリン酸2-メチルブチル、パルミチン酸1-エチルプロピル、ステアリン酸1-エチルプロピル、ベヘン酸1-エチルプロピル、ラウリン酸1-エチルヘキシル、ミリスチン酸1-エチルヘキシル、パルミチン酸1-エチルヘキシル、カプロン酸2-メチルペンチル、カプリル酸2-メチルペンチル、カプリン酸2-メチルペンチル、ラウリン酸2-メチルペンチル、ステアリン酸2-メチルブチル、ステアリン酸2-メチルブチル、ステアリン酸3-メチルブチル、ステアリン酸1-メチルヘプチル、ベヘン酸2-メチルブチル、ベヘン酸3-メチルブチル、ステアリン酸1-メチルヘプチル、ベヘン酸1-メチルヘプチル、カプロン酸1-エチルペンチル、パルミチン酸1-エチルペンチル、ステアリン酸1-メチルプロピル、ステアリン酸1-メチルオクチル、ステアリン酸1-メチルヘキシル、ラウリン酸1,1-ジメチルプロピル、カプリン酸1-メチルペンチル、パルミチン酸2-メチルヘキシル、ステアリン酸2-メチルヘキシル、ベヘン酸2-メチルヘキシル、ラウリン酸3,7-ジメチルオクチル、ミリスチン酸3,7-ジメチルオクチル、パルミチン酸3,7-ジメチルオクチル、ステアリン酸3,7-ジメチルオクチル、ベヘン酸3,7-ジメチルオクチル、オレイン酸ステアリル、オレイン酸ベヘニル、リノール酸ステアリル、リノール酸ベヘニル、エルカ酸3,7-ジメチルオクチル、エルカ酸ステアリル、エルカ酸イソステアリル、イソステアリン酸セチル、イソステアリン酸ステアリル、12-ヒドロキシステアリン酸2-メチルペンチル、18-ブロモステアリン酸2-エチルヘキシル、2-ケトミリスチン酸イソステアリル、2-フルオロミリスチン酸2-エチルヘキシル、酪酸セチル、酪酸ステアリル、酪酸ベヘニル等が挙げられる。更には、色濃度-温度曲線に関し、大きなヒステリシス特性温度変化による着色濃度の変化をプロットした曲線の形状が、温度を変色温度域より低温側から高温側へ変化させる場合とで異なり、両曲線を合体するとループ状を示すを示して変色する、温度変化に依存して色彩記憶性熱変色性を与えるためには、先に本出願人が提案した、特公平4-17154号公報に開示した、5°C以上50°C未満のΔT値融点-曇点を示すカルボン酸エステル化合物、例えば、分子中に置換芳香族環を含むカルボン酸エステル、無置換芳香族環を含むカルボン酸と炭素数10以上の脂肪族アルコールのエステル、分子中にシクロヘキシル基を含むカルボン酸エステル、炭素数6以上の脂肪酸と無置換芳香族アルコール又はフェノールのエステル、炭素数8以上の脂肪酸と分岐脂肪族アルコール又はエステル、ジカルボン酸と芳香族アルコール又は分岐脂肪族アルコールのエステル、ケイ皮酸ジベンジル、ステアリン酸ヘプチル、アジピン酸ジデシル、アジピン酸ジラウリル、アジピン酸ジミリスチル、アジピン酸ジセチル、アジピン酸ジステアリル、トリラウリン、トリミリスチン、トリステアリン、ジミリスチン、ジステアリン等が挙げられる。炭素数9以上の奇数の脂肪族一価アルコールと炭素数が偶数の脂肪族カルボン酸から得られる脂肪酸エステル化合物、n-ペンチルアルコール又はn-ヘプチルアルコールと炭素数10乃至16の偶数の脂肪族カルボン酸より得られる総炭素数17乃至23の脂肪酸エステル化合物も有効である。具体的には、酢酸n-ペンタデシル、酪酸n-トリデシル、酪酸n-ペンタデシル、カプロン酸n-ウンデシル、カプロン酸n-トリデシル、カプロン酸n-ペンタデシル、カプリル酸n-ノニル、カプリル酸n-ウンデシル、カプリル酸n-トリデシル、カプリル酸n-ペンタデシル、カプリン酸n-ヘプチル、カプリン酸n-ノニル、カプリン酸n-ウンデシル、カプリン酸n-トリデシル、カプリン酸n-ペンタデシル、ラウリン酸n-ペンチル、ラウリン酸n-ヘプチル、ラウリン酸n-ノニル、ラウリン酸n-ウンデシル、ラウリン酸n-トリデシル、ラウリン酸n-ペンタデシル、ミリスチン酸n-ペンチル、ミリスチン酸n-ヘプチル、ミリスチン酸n-ノニル、ミリスチン酸n-ウンデシル、ミリスチン酸n-トリデシル、ミリスチン酸n-ペンタデシル、パルミチン酸n-ペンチル、パルミチン酸n-ヘプチル、パルミチン酸n-ノニル、パルミチン酸n-ウンデシル、パルミチン酸n-トリデシル、パルミチン酸n-ペンタデシル、ステアリン酸n-ノニル、ステアリン酸n-ウンデシル、ステアリン酸n-トリデシル、ステアリン酸n-ペンタデシル、エイコサン酸n-ノニル、エイコサン酸n-ウンデルシ、エイコサン酸n-トリデシル、エイコサン酸n-ペンタデシル、ベヘニン酸n-ノニル、ベヘニン酸n-ウンデシル、ベヘニン酸n-トリデシル、ベヘニン酸n-ペンタデシル等が挙げられる。ケトン類としては、総炭素数が10以上の脂肪族ケトン類が有効であり、2-デカノン、3-デカノン、4-デカノン、2-ウンデカノン、3-ウンデカノン、4-ウンデカノン、5-ウンデカノン、2-ドデカノン、3-ドデカノン、4-ドデカノン、5-ドデカノン、2-トリデカノン、3-トリデカノン、2-テトラデカノン、2-ペンタデカノン、8-ペンタデカノン、2-ヘキサデカノン、3-ヘキサデカノン、9-ヘプタデカノン、2-ペンタデカノン、2-オクタデカノン、2-ノナデカノン、10-ノナダカノン、2-エイコサノン、11-エイコサノン、2-ヘンエイコサノン、2ドコサノン、ラウロン、ステアロン等が挙げられる。更には、総炭素数が12乃至24のアリールアルキルケトン類、例えば、n-オクタデカノフェノン、n-ヘプタデカノフェノン、n-ヘキサデカノフェノン、n-ペンタデカノフェノン、n-テトラデカノフェノン、4-n-ドデカアセトフェノン、n-トリデカノフェノン、4-n-ウンデカノアセトフェノン、n-ラウロフェノン、4-n-デカノアセトフェノン、n-ウンデカノフェノン、4-n-ノニルアセトフェノン、n-デカノフェノン、4-n-オクチルアセトフェノン、n-ノナノフェノン、4-n-ヘプチルアセトフェノン、n-オクタノフェノン、4-n-ヘキシルアセトフェノン、4-n-シクロヘキシルアセトフェノン、4-tert-ブチルプロピオフェノン、n-ヘプタフェノン、4-n-ペンチルアセトフェノン、シクロヘキシルフェニルケトン、ベンジル-n-ブチルケトン、4-n-ブチルアセトフェノン、n-ヘキサノフェノン、4-イソブチルアセトフェノン、1-アセトナフトン、2-アセトナフトン、シクロペンチルフェニルケトン等が挙げられる。エーテル類としては、総炭素数10以上の脂肪族エーテル類が有効であり、ジペンチルエーテル、ジヘキシルエーテル、ジヘプチルエーテル、ジオクチルエーテル、ジノニルエーテル、ジデシルエーテル、ジウンデシルエーテル、ジドデシルエーテル、ジトリデシルエーテル、ジテトラデシルエーテル、ジペンタデシルエーテル、ジヘキサデシルエーテル、ジオクタデシルエーテル、デカンジオールジメチルエーテル、ウンデカンジオールジメチルエーテル、ドデカンジオールジメチルエーテル、トリデカンジオールジメチルエーテル、デカンジオールジエチルエーテル、ウンデカンジオールジエチルエーテル等が挙げられる。酸アミド類としては、アセトアミド、プロピオン酸アミド、酪酸アミド、カプロン酸アミド、カプリル酸アミド、カプリン酸アミド、ラウリン酸アミド、ミリスチン酸アミド、パルミチン酸アミド、ステアリン酸アミド、ベヘニン酸アミド、オレイン酸アミド、エルカ酸アミド、ベンズアミド、カプロン酸アニリド、カプリル酸アニリド、カプリン酸アニリド、ラウリン酸アニリド、ミリスチン酸アニリド、パルミチン酸アニリド、ステアリン酸アニリド、ベヘニン酸アニリド、オレイン酸アニリド、エルカ酸アニリド、カプロン酸N-メチルアミド、カプリル酸N-メチルアミド、カプリン酸N-メチルアミド、ラウリン酸N-メチルアミド、ミリスチン酸N-メチルアミド、パルミチン酸N-メチルアミド、ステアリン酸N-メチルアミド、ベヘニン酸N-メチルアミド、オレイン酸N-メチルアミド、エルカ酸N-メチルアミド、ラウリン酸N-エチルアミド、ミリスチン酸N-エチルアミド、パルミチン酸N-エチルアミド、ステアリン酸N-エチルアミド、オレイン酸N-エチルアミド、ラウリン酸N-ブチルアミド、ミリスチン酸N-ブチルアミド、パルミチン酸N-ブチルアミド、ステアリン酸N-ブチルアミド、オレイン酸N-ブチルアミド、ラウリン酸N-オクチルアミド、ミリスチン酸N-オクチルアミド、パルミチン酸N-オクチルアミド、ステアリン酸N-オクチルアミド、オレイン酸N-オクチルアミド、ラウリン酸N-ドデシルアミド、ミリスチン酸N-ドデシルアミド、パルミチン酸N-ドデシルアミド、ステアリン酸N-ドデシルアミド、オレイン酸N-ドデシルアミド、ジラウリン酸アミド、ジミリスチン酸アミド、ジパルミチン酸アミド、ジステアリン酸アミド、ジオレイン酸アミド、トリラウリン酸アミド、トリミリスチン酸アミド、トリパルミチン酸アミド、トリステアリン酸アミド、トリオレイン酸アミド、コハク酸アミド、アジピン酸アミド、グルタル酸アミド、マロン酸アミド、アゼライン酸アミド、マレイン酸アミド、コハク酸N-メチルアミド、アジピン酸N-メチルアミド、グルタル酸N-メチルアミド、マロン酸N-メチルアミド、アゼライン酸N-メチルアミド、コハク酸N-エチルアミド、アジピン酸N-エチルアミド、グルタル酸N-エチルアミド、マロン酸N-エチルアミド、アゼライン酸N-エチルアミド、コハク酸N-ブチルアミド、アジピン酸N-ブチルアミド、グルタル酸N-ブチルアミド、マロン酸N-ブチルアミド、アジピン酸N-オクチルアミド、アジピン酸N-ドデシルアミド等が挙げられる。本発明の可逆熱変色性組成物は、前記イ、ロ、ハ成分を必須成分とする相溶体であり、各成分の割合は、濃度、変色温度、変色形態や各成分の種類に左右されるが、一般的に所望の特性が得られる成分比は、イ成分1に対して、ロ成分0.1~100、好ましくは0.1~50、ハ成分5~100の範囲である前記割合はいずれも重量部である。本発明の可逆熱変色性組成物には、必要により各種光安定剤を添加することができる。前記光安定剤は、イ、ロ、ハ成分からなる可逆熱変色性組成物の光劣化を防止するために含有され、イ成分1重量に対して0.3~24重量、好ましくは0.3~16重量の割合で含有される。又、前記光安定剤のうち、紫外線吸収剤は、太陽光等に含まれる紫外線を効果的にカットして、イ成分の光反応による励起状態によって生ずる光劣化を防止する。又、酸化防止剤、一重項酸素消光剤、スーパーオキシドアニオン消光剤、オゾン消光剤等は、光による酸化反応を抑制する。前記光安定剤は単独で用いてもよいし、2種以上を併用して用いてもよい。次に本発明に適用される光安定剤ニ成分について具体的に例示する。紫外吸収収剤としては、2,4-ヒドロキシベンゾフェノン2-ヒドロキシ-4-メトキシベンゾフェノン2,2’-ジヒドロキシ-4,4’-ジメトキシベンゾフェノン2,2’,4,4’-テトラヒドロキシベンゾフェノン2-ヒドロキシ-4-メトキシベンゾフェノン-5-スルホン酸2-ヒドロキシ-4-オクトキシベンゾフェノンビス-2-メトキシ-4-ヒドロキシ-5-ベンゾイルフェニル-メタン2-2’-ヒドロキシ-3’-5’-ジ-t-アミルフェニル-ベンゾフェノン2-ヒドロキシ-4-ドデシルオキシ-ベンゾフェノン商品名:シーソーブ103、シプロ化成株製2-ヒドロキシ-4-オクタデシルオキシベンゾフェノン2,2’-ジヒドロキシ-4-メトキシベンゾフェノン2-ヒドロキシ-4-ベンジルオキシベンゾフェノン2-2’-ヒドロキシ-3’-5’-ジ-t-アミルフェニル-ベンゾフェノン等のベンゾフェノン系紫外線吸収剤。サリチル酸フェニルサリチル酸パラ-t-ブチルフェニルサリチル酸パラオクチルフェニル2-4-ジ-t-ブチルフェニル-4-ヒドロキシベンゾエート1-ヒドロキシベンゾエート1-ヒドロキシ-3-t-ブチル-ベンゾエート1-ヒドロキシ-3-t-オクチルベンゾエートレゾシノールモノベンゾエート等のサリチル酸系紫外線吸収剤。エチル-2-シアノ-3,3’-ジフェニルアクリレート2-エチルヘキシル-2-シアノ-3,3’-ジフェニルアクリレート2-エチルヘキシル-2-シアノ-3-フェニールシンナート等のシアノアクリレート系紫外線吸収剤。2-5-t-ブチル-2-ヒドロキシフェニル-ベンゾトリアゾール商品名:チヌビン-PS、チバガイギー社製2-5-メチル-2-ヒドロキシフェニル-ベンゾトリアゾール2-2、ヒドロキシ-3,5-ビスa,a-ジメチルベンジルフェニル-2Hベンゾトリアゾール2-3,5-ジ-t-ブチル-2-ヒドロキシフェニル-ベンゾトリアゾール2-3-t-ブチル-5-メチル-2-ヒドロキシフェニル-5-クロロベンゾトリアゾール2-3,5-ジ-t-ブチル-2-ヒドロキシフェニル-5-クロロベンゾトリアゾール2-3,5-ジ-t-アミル-2-ヒドロキシフェニル-ベンゾトリアゾール商品名:チヌビン328、チバガイギー社製メチル-3-3-t-ブチル-5-2H-ベンゾトリアゾール-2-イル-4-ヒドロキシフェニルプロピオネート-ポリエチレングリコール分子量300商品名:チヌビン1130、チバガイギー社製2-3-ドデシル-5-メチル-2-ヒドロキシフェニルベンゾトリアゾールメチル-3-3-2H-ベンゾトリアゾール-2-イル-5-t-ブチル-4-ヒドロキシフェニルプロピオネート-ポリエチレングリコール分子量3002-3-t-ブチル-5-プロピルオクチレート-2-ヒドロキシフェニル-5-クロロベンゾトリアゾール2-2-ヒドロキシフェニル-3,5-ジ-1,1’-ジメチルベンジルフェニル-2H-ベンゾトリアゾール2-2-ヒドロキシ-5-t-オクチルフェニル-2H-ベンゾトリアゾール2-3-t-ブチル-5-オクチルオキシカルボニルエチル-2-ヒドロキシフェニル-ベンゾトリアゾール商品名:チヌビン384、チバガイギー社製2-2-ヒドロキシ-5-テトラオクチルフェニル-ベンゾトリアゾール2-2-ヒドロキシ-4-オクトオキシ-フェニル-ベンゾトリアゾール2-2’-ヒドロキシ-3’-3456-テトラヒドロフタルイミドメチル-5’-メチルフェニル-ベンゾトリアゾール2-2-ヒドロキシ-5-t-ブチルフェニル-ベンゾトリアゾール等のベンゾトリアゾール系紫外線吸収剤。エタンジアミド-N-2-エトキシフェニル-N’-4-イソドデシルフェニル2,2,4,4-テトラメチル-20-β-ラウリル-オキシカルボニル-エチル-7-オキサ-3,20-ジアゾジスピロ5,1,11,2ヘンエイコ酸-21-オン等の蓚酸アニリド系紫外線吸収剤等が挙げられる。酸化防止剤老化防止剤としては、コハク酸ジメチル-1-2、ヒドロキシエチル-4-ヒドロキシ-2,2,6,6,テトラメチルピペリジン重縮合物ポリ6-1,1,3,3-テトラメチルブチルイミノ-1,3,5-トリアジン-2-4-シイル2,2,6,6-テトラメチル-4-ピペリジルイミノ2-3,5-ジ-t-ブチル-4-ヒドロキシベンジル-2-n-ブチルマロン酸ビス1,2,2,6,6-ペンタペチル-4-ピペリジルN,N’-ビス3-アミノプロピルエチレンジアミン-2,4-ビスN-ブチル-N-1,2,2,6,6-ペンタペチル-4-ピペリジルアミノ-6-クロロ-1,3,5-トリアジン縮合物ビス1,2,2,6,6-ペンタメチル-4-ピペリジルセバシン酸4-ベンゾイルオキシ-2,2,6,6-テトラメチルピペリジンビス2,2,6,6-テトラメチル-4-ピペリジルセバケート8-アセチル-3-ドデシル-7,7,9,9-テトラメチル-1,3,8-トリアザスピロ4,5デカン-2,4-ジオン等のヒンダードアミン系酸化防止剤。2,6、ジ-t-ブチル-4-メチルフェノール2-t-ブチル-4-メトキシフェノール2,6-ジ-t-ブチル-4-エチルフェノールオクタデシル-3-3,5-ジ-t-ブチル-4-ヒドロキシフェニルプロピオネート2,2-メチレンビス4-メチル-6-t-ブチルフェノール4,4-チオビス2-メチル-6-t-ブチルフェノール2,2-チオビス4-メチル-6-t-ブチルフェノール4,4-ブチリデンビス3-メチル-6-t-ブチルフェノール3,9-ビス1,1-ジメチル-2-β-3-t-ブチル-4-ヒドロキシ-5-メチルフェニルプロピオニルオキシエチル2,4,8,10-テトラオキサスピロ5,5-ウンデカン1,1,3-トリス2-メチル-4-ヒドロキシ-5-t-ブチルフェニルブタン1,3,5-トリメチル-2,4,6-トリス3,5-ジ-t-ブチル-4-ヒドロキシベンジルベンゼンテトラキスメチレン-3-3,5-ジ-t-ブチル-4-ヒドロキシフェニルプロピオネート-メタン2,2-エチレンビス4,6-ジ-t-ブチルフェノールビス3,3’-ビス-4’-ヒドロキシ-3’-t-ブチルフェニルブチリックアシッド-グリコールエステル1,3,5-トリス3’5’-ジ-t-ブチル-4’-ヒドロキシベンジル-S-トリアジン-2,4,6-1H,3H,5H-トリオントコフェノール1,3,5-トリス4-t-ブチル-3-ヒドロキシ-2,6-ジメチルベンジルイソシアヌレートペンタエリスリトールテトラキス3-ラウリルチオプロピオネートトリエチレングリコール-ビス3-3-t-ブチル-5-メチル-4-ヒドロキシフェニルプロピオネート1,6-ヘキサジオール-ビス3-3,5-ジ-t-ブチル-4-ヒドロキシフェニルプロピオネート2,2-チオエチレンビス3-3,5-ジ-t-ブチル-4-ヒドロキシフェニルプロピオネートN,N’-ヘキサメチレンビス3,5-t-ブチル-4-ヒドロキシ-ヒドロシンナマミドトリス-3,5-ジ-t-ブチル-4-ヒドロキシベンジルイソシアヌレイト2,2,4-トリメチル-1,2-ハイドロキノンスチレートフェノール2,5-ジ-t-ブチル-ハイドロキノンビス2,2,6,6-テトラメチル-4、ピペリジルセバケート等のフェノール系酸化防止剤。ジラウリル-3,3’-チオジプロピオネートジミリスチル-3,3’-チオジプロピオネートジステアリル-3,3’-チオジプロピオネートステアリルチオプロピルアミド等の硫黄系酸化防止剤。トリス2,4-ジ-t-ブチルフェニルフォスファイトビス2,4-ジ-t-ブチルフェニルペンタエリスリトールジフォスファイト3,5-ジ-t-ブチル-4-ヒドロキシ-ベンジルホスファネート-ジエチルエステルトリフェニルホスファイトジフェニルイソデシルホスファイトフェニルイソデシルフォスファイト4,4’-ブチリデン-ビス3-メチル-6-t-ブチルフェニルジトリデシルホスファイトオクタデシルホスファイトトリスノニルフェニルホスファイトジイソデシルペンタエリスリトールジホスファイト9,10-ジヒドロ-9-オキサ-10-ホスファフェナントレン10-3,5-ジ-t-ブチル-4-ヒドロキシベンジル-9,10-ジヒドロ-9-オキサ-10-ホスファフェナントレン-10-オキサイド10-デシロキシ-9,10-ジヒドロ-9-オキサ-10-ホスファフェナントレンサイクリックネオペンタテトライルビス2,4-ジ-t-ブチルフェニルフォスファイトサイクリックネオペンタンテトライルビス2,6,-ジ-t-ブチル-4-メチルフェニルホスファイト2,2-メチレンビス4,6-ジーt-ブチルフェニルオクチルホスファイト2,4-ビス-n-オクチルチオ-6-4-ヒドロキシ-3,5-ジ-t-ブチルアニリノ-1,3,5-トリアジンオクチル化ジフェニルアミン等のリン酸系酸化防止剤等が挙げられる。一重項酸素消光剤としては、カロチン類、色素類、アミン類、フェノール類、ニッケル錯体類、スルフィド類等が挙げられ、例えば、14-ジアザビシクロ2,2,2オクタンDABCO、β-カロチン、13-シクロヘキサジエン、2-ジエチルアミノメチルフラン、2-フェニルアミノメチルフラン、9-ジエチルアミノメチルアントラセン、5-ジエチルアミノメチル-6-フェニル-34-ジヒドロキシピラン、ニッケルジメチルジチオカルバメート、ニッケル35-ジ-t-ブチル-4-ヒドロキシベンジルO-エチルホスホナート、ニッケル3,5-ジ-t-ブチル-4-ヒドロキシベンジルO-ブチルホスホナート、ニッケル22’-チオビス4-t-オクチルフェノラートn-ブチルアミン、ニッケル22’-チオ-ビス4-t-オクチルフェノラート2-エチルヘキシルアミン、ニッケルビス22’-チオ-ビス4-t-オクチルフェノラート、ニッケルビス22’-スルホン-ビス4-オクチルフェノラート、ニッケルビス2-ヒドロキシ-5-メトキシフェニル-N-n-ブチルアルドイミン、ニッケルビスジチオベンジル、ニッケルビスジチオビアセチル等がある。スーパーオキシドアニオン消光剤としては、スーパーオキシドジスムターゼとコバルト、及びニッケルの錯体等が挙げられる。オゾン消光剤としては、4,4’-チオビス6-t-ブチル-m-クレソール、2,4,6-トリ-t-ブチルフェノール、1,4-ジアザビシクロ222オクタン、N-フェニル-β-ナフチルアミン、α-トコフェロール、4,4’-メチレン-ビス2,6-ジ-t-ブチルフェノール、P,P’-ジアミノジフェニルメタン、2,2’-メチレン-ビス6-t-ブチル-P-クレゾール、N,N’-ジフェニル-P-フェニレンジアミン、N,N’-ジフェニルエチレンジアミン、N-イソプロピル-N’-フェニル-p-フェニレンジアミン等が挙げられる。赤外線吸収剤としては、700~2000nmの近赤外領域に極大吸収を持ち、400~700nmの可視領域にはあまり吸収を持たない性質を有する化合物であり、例えば、但し、式中のR1、R2、R3、R4はアルキル基、Xはハロゲン又は水素原子のいずれか、Meはニッケル、パラジウム、白金のいずれかを示す。但し、式中のR1、R2、R3、R4はアルキル基、Xはハロゲン又は水素原子のいずれか、Meはニッケル、パラジウム、白金のいずれか、Xは炭素、酸素、硫黄原子のいずれかを示す。但し、式中のR1、R2、R3、R4はアルキル基、Xはハロゲン又は水素原子のいずれか、Meはニッケル、パラジウム、白金のいずれか、Xはハロゲン、又は水素原子を示す。但し、Rは水素原子、アルキル基、フェニル基、アルキル又はアルコキシ置換フェニル基、チエニル基のいずれか、Meはニッケル、パラジウム、白金のいずれかを示す。但し、Rはアルキル基、Xは陰イオンとして過塩素酸塩ClO4-、フッ化ホウ素酸塩BF4-、トリクロロ酢酸塩Cl3COO-、トリフルオロ酢酸塩CF3COO-、ピクリン酸塩NO33C6H2O-、ヘキサフルオロ砒酸塩AsF6-、ヘキサクロロアンチモン酸塩、SbCl6-、ヘキサフルオロアンチモン酸塩SbF6-、ベンゼンスルホン酸塩C6H5SO3-、アルキルスルホン酸塩RSO3-、リン酸塩PO43-、硫酸塩SO42-、塩化物Cl-、臭化物Br-のいずれかを示す。等が挙げられる。前記した可逆熱変色性組成物は、マイクロカプセルに内包したマイクロカプセル顔料として使用する。これは、種々の使用条件において可逆熱変色性組成物は同一の組成に保たれ、同一の作用効果を奏することができるからである。前記マイクロカプセルに内包させることにより、化学的、物理的に安定な顔料を構成でき、粒子径0.1~100μm、好ましくは1~50μm、より好ましくは1~30μmの範囲が実用性を満たす。尚、マイクロカプセル化は、従来より公知の界面重合法、inSitu重合法、液中硬化被覆法、水溶液からの相分離法、有機溶媒からの相分離法、融解分散冷却法、気中懸濁被覆法、スプレードライング法等があり、用途に応じて適宜選択される。更にマイクロカプセルの表面には、目的に応じて更に二次的な樹脂皮膜を設けて耐久性を付与させたり、表面特性を改質させて実用に供することもできる。尚、前記光安定剤は可逆熱変色性組成物と共にマイクロカプセルに内包してもよいし、マイクロカプセルに内包しない場合は色材として適用される際に用いられるビヒクル中に添加される。又、前記光安定剤をマイクロカプセルに内包すると共に、ビヒクル中にも添加することができる。前記可逆熱変色性組成物を内包したマイクロカプセル顔料は、樹脂バインダーを含むビヒクル中に分散されて着色層を形成する。尚、非熱変色性有色染料又は顔料の適宜量を混在させて着色層の色変化を多彩に構成することもできる。前記可逆熱変色性組成物を内包したマイクロカプセル顔料は、各種ビヒクルに分散して、印刷インキ、塗料の形態として、紙、布帛、皮革、プラスチック等の支持体に印刷或いは塗装して印刷物或いは塗装物を得ることができる。又、筆記用インキの形態として、支持体上に文字や図形を描くこともできる。かくして、玩具人形又は動物玩具用毛髪、人形用衣装やぬいぐるみの生地等、装飾、筆記板等の教材、文具、繊維製品、家庭用品、スポーツ用品、屋内外装置品、衣料、各種印刷物等、多様な分野に用いられる。以下の表に実施例1~10として、イ、ロ、ハ成分の組成、色変化、及び、変色温度を示す。また、実施例11~14として、イ、ロ、ハ、ニ成分の組成、色変化、及び、変色温度を示す。尚、表中の内の数字は重量部を示す。比較例比較例1及び2として、トルフルオロメチル基で置換されていない2位及び6位に置換アミノ基を有するフルオラン誘導体をイ成分として用いた使用した組成、色変化、及び、変色温度を示す。微小カプセルに内包した可逆熱変色性組成物の作製実施例4の組成物70部中にエポン828エポキシ樹脂、油化シェルエポキシ株製10部を100°Cで加温溶解し、これを10ゼラチン水溶液100部中に滴下し、微小滴になるように攪拌する。別に用意した硬化剤Uエポキシ樹脂のアミン付加物、油化シェルエポキシ株製5部を水45部に溶解させた溶液を前記攪拌中の溶液中に徐々に添加し、液温を80°Cに保って、約5時間攪拌を続け、微小カプセル懸濁液を得た。前記微小カプセル懸濁液を遠心分離して得られる微小カプセル顔料は実施例4の組成物と同様に15°C未満では黒色を呈し、15°C以上では無色になり、可逆性を有していた。実施例5乃至14の組成物についても、前記と同様の方法により微小カプセル顔料とした。得られた微小カプセル顔料は、組成物と同様の変色温度と色変化を示し、この様相変化は繰り返し行うことができた。微小カプセルに内包した可逆熱変色性組成物の作製比較例2の組成物を前記と同様の方法により微小カプセル顔料とした。得られた微小カプセル顔料は、比較例2の組成物と同様に15°C未満では黒色を呈し、15°C以上では無色になり、可逆性を有していた。耐光性試験耐光性試験試料の作成実施例1乃至3及び比較例1の可逆熱変色性組成物10部を有底筒状のガラス管内に収容して試験試料とした。実施例4乃至14及び比較例2の可逆熱変色性組成物については、各組成物を内包したマイクロカプセル顔料20部を着色剤として用い、ビヒクル80部中に加えてインキ化したものをそれぞれ合成紙に印刷して試験試料を得た。前記各試験試料の光照射前及び光照射後の着色時の発色濃度及び消色時の白度を明度値として、色差計東京電色株製、TC-3600で測定し、実施例1乃至10、及び、比較例1、2については0、5、10時間光照射したときの明度値の変化を測定し、実施例11乃至14については0、5、10、20時間照射した時の明度値の変化を測定した。尚、本試験には、カーボンアークフェードメーターを使用した。以下の表に耐光性試験結果を示す。上記結果より、本発明に用いられる可逆熱変色性組成物と、それを内包したマイクロカプセル顔料は、いずれも光照射時の発色濃度の維持だけでなく、消色時の褐変着色劣化も殆ど起こらない優れた耐光性を示した。一方、比較例はいずれも、光照射時の発色濃度の維持はされていても、消色時の褐変着色劣化を生じた。実施例15実施例7で作製した可逆熱変色性組成物を内包した微小カプセル顔料43.0重量部、エチレン-酢酸ビニル共重合樹脂エマルジョン50.0重量部、消泡剤3.0重量部、増粘剤アルギン酸ナトリウム1.0重量部、レベリング剤3.0重量部、防腐剤1.0重量部からなるビヒクル中に均一に攪拌混合して可逆熱変色性スクリーンインキを得た。80μm厚の白色合成紙に接着剤をコーティングして1mm厚のポリエチレンフォームを貼り合わせた支持体上に、前記スクリーンインキをポリエステル製の150メッシュスクリーン版を用いて印刷して可逆熱変色層を形成し、可逆熱変色性筆記板を得た。尚、前記可逆熱変色性筆記板は、冷水を充填した冷熱ペンで筆記すると黒色の筆跡が現出し、その状態は32°C未満の温度で保持された。又、32°C以上に加温すると黒色の筆跡が消えて白色に変化し、この状態は15°Cを越える温度で保持された。前記様相変化は繰り返し行うことができた。前記筆記板は経時後も筆記面の可逆熱変色層が褐変せず、可逆熱変色層が消色状態において白色の筆記面を維持していた。また、比較例2の可逆熱変色性組成物を内包した微小カプセル顔料を用いて前記と同様の可逆熱変色性筆記板を作成すると、初期は同様の様相変化を示すものの、経時により筆記面の可逆熱変色層が褐変し、該層が消色状態において着色しているため白色から黒色の明瞭な色変化を示すことができず、商品性を損なうものであった。実施例16実施例12で作製した可逆熱変色性組成物を内包した微小カプセル顔料30.0重量部を、アクリル酸エステル樹脂エマルジョン45.0重量部、水分散型光安定剤商品名チバテックスLFN、日本チバガイギー社製1.5重量部、消泡剤1.0重量部,希釈水22.5重量部からなるビヒクル中に均一分散し、180メッシュステンレススクリーンで濾過をして、可逆熱変色性水性スプレー塗料を得た。次に、ポリエステル製白色起毛布に前記水性スプレー塗料を部分的に塗装した後、乾燥させて可逆熱変色層を形成し、可逆熱変色性布帛を得た。前記布帛を縫製して犬の形態の可逆熱変色性ぬいぐるみを作製した。前記ぬいぐるみに、5°Cの冷水を充填した変色具を接触させると、部分的に黒色の模様が現出し、放置すると再び白色に戻った。前記ぬいぐるみは経時後も可逆熱変色層が褐変せず、可逆熱変色層が消色状態において白色のぬいぐるみを維持していた。また、比較例2の可逆熱変色性組成物を内包した微小カプセル顔料を用いて前記と同様の可逆熱変色性ぬいぐるみを作成すると、初期は同様の様相変化を示すものの、経時により可逆熱変色層が褐変し、該層が消色状態において着色しているため、白色のぬいぐるみから、白地に黒色の模様を有するぬいぐるみの明瞭な色変化を示すことができず、商品性を損なうものであった。実施例17実施例14で作製した可逆熱変色性組成物を内包した微小カプセル顔料30.0重量部を、アクリル樹脂/キシレン溶液40.0重量部、キシレン20.0重量部、及びメチルイソブチルケトン20.0重量部、イソシアネート系硬化剤10.0重量部からなるビヒクル中に攪拌混合して可逆熱変色性油性スプレー塗料を得た。前記可逆熱変色性油性スプレー塗料を、クマの形態の成形物に部分的に塗装した後、乾燥させて可逆熱変色層を形成し、可逆熱変色性動物玩具を得た。前記玩具に冷風を吹き付けると、部分的に黒色の模様が現出してパンダの様相が視認され、その状態は32°C未満の温度で保持された。又、温風を吹き付けて32°C以上に加温すると黒色の筆跡が消えて白色に変化して白クマの様相が視認され、この状態は15°Cを越える温度で保持された。前記様相変化は繰り返し行うことができた。前記動物玩具は経時後も可逆熱変色層が褐変せず、可逆熱変色層が消色状態において白色クマの様相を維持していた。また、比較例2の可逆熱変色性組成物を内包した微小カプセル顔料を用いて前記と同様の可逆熱変色性動物玩具を作成すると、初期は同様の様相変化を示すものの、経時により可逆熱変色層が褐変し、該層が消色状態において着色しているため、白クマからパンダの明瞭な色変化を示すことができず、商品性を損なうものであった。"